СПОСОБ ПОЛУЧЕНИЯ ТРЕХМЕРНОЙ СТРУКТУРЫ И ЭЛЕМЕНТАРНАЯ НИТЬ ТРЕХМЕРНОГО ПРИНТЕРА

1. Способ получения трехмерной структуры,
при этом способ включает плавление и осаждение элементарной нити с использованием трехмерного принтера, и
элементарная нить содержит смешанную пряжу, которая содержит непрерывное армирующее волокно (A) и непрерывное волокно (B) из термопластической смолы, при дисперсности непрерывного армирующего волокна (A) в смешанной пряже от 60 до 100%.
2. Способ получения трехмерной структуры по п. 1,
в котором элементарная нить имеет модуль упругости 10 МПа или более, где модуль упругости измеряют посредством заделывания конца элементарной нити длиной 15 мм до глубины 10 мм с помощью смолы для того, чтобы формировать цилиндрическую форму диаметром 25 мм; посредством вставки цилиндрической части из смолы, направленной вниз, в цилиндрическое отверстие патрона диаметром 25 мм, высотой 20 мм; посредством установки дисковидного груза диаметром 25 мм сверху цилиндрической части из смолы в патрон; и тем самым приложения нагрузки с тестовой скоростью 0,2 мм/мин.
3. Способ получения трехмерной структуры по п. 1 или 2, в котором элементарная нить содержит смешанную пряжу и армирующий элемент.
4. Способ получения трехмерной структуры по п. 3, в котором армирующий элемент представляет собой волокно (C) из термопластической смолы.
5. Способ получения трехмерной структуры по п. 1 или 2, в котором непрерывное армирующее волокно (A) длиннее 30 мм.
6. Способ получения трехмерной структуры по п. 1 или 2, в котором непрерывное волокно (B) из термопластической смолы содержит термопластическую смолу b в качестве составляющей, которая представляет собой полиамидную смолу.
7. Способ получения трехмерной структуры по п. 1 или 2, в котором непрерывное волокно (B) из термопластической смолы содержит термопластическую смолу b в качестве составляющей, которая представляет собой полиамидную смолу, которая содержит структурное звено, полученное из диамина, и структурное звено, полученное из дикарбоновой кислоты, при этом 50 моль % или больше структурного звена, полученного из диамина, получают из ксилилендиамина.
8. Способ получения трехмерной структуры по п. 1 или 2, в котором непрерывное армирующее волокно (A) представляет собой углеродное волокно или стеклянное волокно.
9. Способ получения трехмерной структуры по п. 1 или 2, в котором непрерывное волокно (B) из термопластической смолы имеет степень импрегнирования 80% или менее.
10. Элементарная нить трехмерного принтера, содержащая смешанную пряжу, которая содержит непрерывное армирующее волокно (A) и непрерывное волокно (B) из термопластической смолы, при дисперсности непрерывного армирующего волокна (A) в смешанной пряже от 60 до 100%.
11. Элементарная нить трехмерного принтера по п. 10, при этом элементарная нить имеет модуль упругости 10 МПа или более, где модуль упругости измеряют посредством заделывания конца элементарной нити длиной 15 мм до глубины 10 мм с помощью смолы для того, чтобы формировать цилиндрическую форму диаметром 25 мм; посредством вставки цилиндрической части смолы, направленной вниз, в цилиндрическое отверстие патрона диаметром 25 мм, высотой 20 мм; посредством установки дисковидного груза диаметром 25 мм сверху цилиндрической части смолы в патрон, чтобы тем самым прикладывать нагрузку с тестовой скоростью 0,2 мм/мин.
12. Элементарная нить трехмерного принтера по п. 10 или 11, которая дополнительно содержит армирующий элемент для смешанной пряжи.
13. Элементарная нить трехмерного принтера по п. 12, в которой армирующий элемент представляет собой волокно (C) из термопластической смолы.
14. Элементарная нить трехмерного принтера по любому одному из пп. 10-13, в которой непрерывное армирующее волокно (A) длиннее 30 мм.
15. Элементарная нить трехмерного принтера по п. 10 или 11, в которой непрерывное волокно (B) из термопластической смолы содержит термопластическую смолу b в качестве составляющей, которая представляет собой полиамидную смолу.
16. Элементарная нить трехмерного принтера по п. 10 или 11, в которой непрерывное волокно (B) из термопластической смолы содержит термопластическую смолу b в качестве составляющей, которая представляет собой полиамидную смолу, которая содержит структурное звено, полученное из диамина, и структурное звено, полученное из дикарбоновой кислоты, при этом 50 моль % или больше структурного звена, полученного из диамина, получают из ксилилендиамина.
17. Элементарная нить трехмерного принтера по п. 10 или 11, в которой непрерывное армирующее волокно (A) представляет собой углеродное волокно или стеклянное волокно.
18. Элементарная нить трехмерного принтера по п. 10 или 11, в которой непрерывное волокно (B) из термопластической смолы имеет степень импрегнирования 80% или менее.